Brevet FR3002226A1 — publié le 20140822

Adjuvants pour améliorer la résistance mécanique à la compression de compositions hydrauliques durcies La présente invention concerne des adjuvants utiles pour améliorer la résistance mécanique à la compression de compositions hydrauliques durcies. Le brevet EP 0 415 799 décrit l'utilisation de tri(hydroxyalkyl)amines supérieures (par exemple la triisopropanolamine (TIPA), la N,N-bis(2-hydroxyéthyl)-N-(2- hydroxypropyl)amine (BHEHPA ou DEIPA) et la tri(2-hydroxybutyl)amine (T2BA)) pour améliorer la résistance mécanique à la compression de compositions hydrauliques à 7 et 28 jours. Le brevet EP 1 019 334 décrit l'utilisation de DEIPA ou de la N,N-bis-(2- hydroxypropy1)-N-(hydroxyéthyl) amine (EDIPA) pour améliorer la résistance mécanique à la compression précoce (à 1 et 3 jours) et tardive (à 7 et 28 jours) de compositions hydrauliques durcies. On cherche à développer de nouveaux adjuvants permettant d'améliorer la résistance mécanique à la compression de compositions hydrauliques durcies. A cet effet, selon un premier objet, l'invention a pour objet un procédé pour améliorer la résistance mécanique à la compression d'une composition hydraulique durcie comprenant une étape consistant à mettre en contact une composition hydraulique ou un constituant d'une composition hydraulique avec une composition comprenant un composé de formule (I) suivante : Mea[Alk](OH) (NH2)b (I), dans laquelle : [Alk] représente un groupe alkyle comprenant de 3 à 10 atomes de carbone, substitué sur un même atome de carbone du groupe alkyle ou sur des atomes de carbone différents par au moins un groupe méthyle Me, un groupe hydroxyle OH et au moins un groupe amine NH2, a et b représentent indépendamment des nombres entiers de 1 à 3, sous forme de base ou de sel d'addition avec un acide. Dans le cadre de la présente invention on entend par « composition hydraulique » une composition comprenant au moins un liant hydraulique. Dans le cadre de la présente invention, on entend par « composition hydraulique durcie » la composition résultante du durcissement de la composition hydraulique dû à l'hydratation du liant hydraulique présent dans la composition hydraulique. Les mortiers et les bétons, notamment les bétons préfabriqués et les bétons prêts à l'emploi, sont des exemples de compositions hydrauliques durcies. Ces compositions hydrauliques durcies peuvent être destinées notamment au bâtiment, aux ouvrages de génie civil ou à la préfabrication. Un liant hydraulique, un granulat, une addition minérale, de l'eau, un adjuvant (tel qu'un superplastifiant, un additif anti-entraînement d'air, un additif entraîneur d'air, un plastifiant ou un fluidifiant) sont des exemples de constituants d'une composition hydraulique. Par « granulats », on entend un ensemble de grains minéraux de diamètre moyen compris entre 0 et 125 mm. Selon leur diamètre, les granulats sont classés dans l'une des six familles suivantes: fillers, sablons, sables, graves, gravillons et ballast (norme XP P 18-545). Les granulats les plus utilisés sont les suivants: les fillers, qui ont un diamètre inférieur à 2 mm et pour lesquels au moins 85 (3/0 des granulats ont un diamètre inférieur à 1,25 mm et au moins 70 (3/0 des granulats ont un diamètre inférieur à 0,063 mm, les sables de diamètre compris entre 0 et 4 mm (dans la norme 13-242, le diamètre pouvant aller jusqu'à 6 mm), les graves de diamètre supérieur à 6,3 mm, les gravillons de diamètre compris entre 2 mm et 63 mm. Les sables sont donc compris dans la définition de granulat selon l'invention. Les fillers peuvent notamment être d'origine calcaire, siliceuse ou dolomitique. On entend par le terme « liant hydraulique » tout composé ayant la propriété de s'hydrater en présence d'eau et dont l'hydratation permet d'obtenir un solide ayant des caractéristiques mécaniques, notamment un ciment tel qu'un ciment Portland, ciment alumineux, ciment pouzzolanique ou encore un sulfate de calcium anhydre ou semihydraté. Le liant hydraulique peut être un ciment selon la norme EN197-1 (2001) et notamment un ciment Portland, des additions minérales, notamment laitiers, ou un ciment comprenant des additions minérales. On entend par « ciment » un ciment selon la norme EN 197-1 (2001) et notamment un ciment de type CEM I, CEM II, CEM III, CEM IV ou CEM V selon la norme Ciment NF EN 197-1. Le ciment peut comprendre des additions minérales. L'expression « additions minérales » désigne les laitiers (tels que définis dans la norme Ciment NF EN 197-1 paragraphe 5.2.2), les laitiers d'aciérie, les matériaux pouzzolaniques (tels que définis dans la norme Ciment NF EN 197-1 paragraphe 5.2.3), les cendres volantes (telles que définies dans la norme Ciment NF EN 197-1 paragraphe 5.2.4), les schistes calcinés (tels que définis dans la norme Ciment NF EN 197-1 paragraphe 5.2.5), les calcaires (tels que définis dans la norme Ciment NF EN 197-1 paragraphe 5.2.6) ou encore les fumées de silices (telles que définies dans la norme Ciment NF EN 197-1 paragraphe 5.2.7) ou leurs mélanges. D'autres ajouts, non actuellement reconnus par la norme Ciment NF EN 197-1 (2001), peuvent aussi être utilisés. Il s'agit notamment des métakaolins, tels que les métakaolins de type A conformes à la norme NF P 18-513 (2012), et des additions siliceuses, telles que les additions siliceuses de minéralogie Qz conformes à la norme NF P 18-509 (2012). L'invention repose sur la découverte que les composés de formule (I) permettent avantageusement d'améliorer la résistance mécanique à la compression d'une composition hydraulique durcie. En particulier, une amélioration de la résistance à la compression précoce, notamment de 3 heures à 3 jours, par exemple de 1 à 3 jours, et/ou tardive, notamment de 7 à 28 jours, de la composition hydraulique durcie est observée. De préférence, les composés de formule (I) permettent avantageusement d'améliorer la résistance mécanique à la compression d'une composition hydraulique durcie à 1, 3, 7 et 28 jours. La résistance mécanique peut notamment être mesurée selon la norme EN 196-6 du 1er avril 2006. Par « sel d'addition avec un acide », on entend que la ou les fonction(s) amine du composé de formule (I) est (sont) sous forme d'ammonium, formé par réaction d'un acide avec le composé (I) sous forme de base. L'acide peut être organique (par exemple l'acide acétique, formique, propanoïque, succinique, tartarique, citrique, méthanesulfonique, benzènesulfonique, glucuronique, glutamique, benzoique, salicylique, toluènesulfonique, oxalique, fumarique ou maléique) ou inorganique (par exemple l'acide chlorhydrique (formation du chlorhydrate), l'acide bromhydrique (pour former le bromhydrate), l'acide sulfurique, sulfamique, phosphorique, fluorhydrique ou nitrique). Les sels d'addition avec un acide des composés de formule (I) sont généralement disponibles dans le commerce ou peuvent être synthétisés par ajout d'un acide au composé de formule (I) sous forme de base. Les modes de réalisations suivants peuvent être mis en oeuvre séparément ou combinés entre eux : [Alk] représente un groupe alkyle comprenant de 3 à 6 atomes de carbone, a représente 1, b représente 1, a représente 1 et b représente 1, le composé est utilisé sous forme de base. De préférence, le composé de formule (I) est le 2-amino-2-méthyl-propanol (AMP). Ce composé est en effet un adjuvant particulièrement efficace pour améliorer la résistance mécanique à la compression d'une composition hydraulique durcie. Généralement, la composition comprenant le composé de formule (I) est utilisée de manière que de 1 à 5000 ppm de composé de formule (I) par rapport au poids de liant hydraulique soient utilisés (c'est-à-dire 1 à 5000 milligrammes de composé de formule (I) pour 1 kilogramme de liant hydraulique, généralement de ciment), de préférence de 15 à 500 ppm de composé de formule (I) par rapport au poids de liant hydraulique. Dans un mode de réalisation, la composition comprenant le composé de formule (I) comprend au moins un autre adjuvant pour améliorer la résistance mécanique à la compression d'une composition hydraulique durcie, en particulier une alcanolamine sous forme de base ou de sel d'addition avec un acide. L'alcanolamine a notamment la formule (II) suivante : N(CH2-CHR-OH)3 (Il), dans laquelle, pour chacun des 3 groupes CH2-CHR-OH, R représente indépendamment H, Me ou Et. Comme alcanolamine répondant à la formule (II), on peut notamment citer la diéthanolisopropanolamine (DEIPA), la triisopropanolamine (TIPA) et la triéthanolamine (TEA). Comme exemple de sel d'addition d'une alcanolamine, on peut citer l'acétate de triéthanolammonium. Les composés de formules (I) ou (II) sont généralement disponibles dans le commerce ou peuvent être synthétisés facilement par des méthodes décrites dans la littérature. La composition comprenant le composé de formule (I) peut comprendre au moins un superplastifiant. Les superplastifiants sont des adjuvants appelés «hauts réducteurs d'eau» qui servent à diminuer la quantité d'eau nécessaire au mélange de compositions hydrauliques. Les superplastifiants suivants peuvent notamment être utilisés : les sels sulfonés de polycondensés de naphtalène et de formaldéhyde, couramment appelés les polynaphtalènes sulfonates ou encore les superplastifiants à base de naphtalène ; les sels sulfonés de polycondensés de mélamine et de formaldéhyde, appelés couramment les superplastifiants à base de mélamine ; les lignosulfonates ; les polyacrylates et polyméthacrylates; les produits à base d'acides polycarboxyliques, notamment les copolymères peignes polycarboxylate, qui sont des polymères ramifiés dont la chaîne principale porte des groupes carboxyliques et dont les chaînes latérales sont composées de séquences de type polyether, en particulier le polyoxyde d'éthylène, comme par exemple le poly [acide (méth)acrylique - greffé - polyoxyde d'éthylène], ces produits peuvent être porteurs d'au moins un groupe gem-diphosphoné et/ou gem-acétophosphonique. Les superplastifiants des gammes CHRYSO8Fluid Optima, CHRYSO8Fluid Premia et CHRYSO8Plast Omega commercialisés par Chryso peuvent notamment être utilisés. les composés comprenant une chaîne polyalkoxylée et au moins un groupement amino-alkylène phosphonique pouvant être choisis parmi les composés de formule (III) : Rj [R-0(1=1;-0),]r±q[Q(-N /)y] -P03112 dans laquelle : - R est un atome d'hydrogène ou un groupe hydrocarboné monovalent comportant de 1 à 18 atomes de carbone et éventuellement un ou plusieurs hétéroatomes ; - les R, sont semblables ou différents entre eux et représentent un alkylène comme l'éthylène, le propylène, le butylène, l'amylène, l'octylène ou le cyclohexène, ou un arylène comme le styrène ou le méthylstyrène, les R, renferment éventuellement un ou plusieurs hétéroatomes ; - Q est un groupe hydrocarboné comportant de 2 à 18 atomes de carbone et éventuellement un ou plusieurs hétéroatomes ; A est un groupe alkylidène comportant de 1 à 5 atomes de carbone ; n est un nombre supérieur ou égal à 0, r est le nombre des groupes [R-0(R,-0),] portés par l'ensemble des Rj, q est le nombre des groupes [R-O(RO) ,] portés par Q, la somme (r+q) étant compris entre 1 et 10, y est un nombre entier compris entre 1 et 3, les Ri sont semblables ou différents entre eux et peuvent être choisis parmi: le groupe A-P03H2, A ayant la signification précitée, le groupe alkyle comportant de 1 à 18 atomes de carbone et pouvant porter des groupements [R-0(R,-0),], R et R, ayant les significations précitées, et le groupe k -B-N Rk désignant un groupement tel que RJ, B désignant un groupement alkylène comportant de 2 à 18 atomes de carbone, Q, N et les R, pouvant former ensemble un ou plusieurs cycles, ce ou ces cycles pouvant en outre contenir un ou plusieurs autres hétéroatomes. Comme composé de formule (III), particulièrement préféré est un polyphosphonate polyalkoxylé constitué d'un composé organique hydrosoluble ou hydrodispersible comportant au moins un groupement amino-di-(alkylène-phosphonique) et au moins une chaîne polyoxyalkylée ou au moins un de ses sels. De tels composés sont notamment décrits dans le brevet EP 0 663 892. De préférence, ce composé est notamment contenu dans le produit ChrysoeFluid Optima 100 disponible auprès de la société Chryso. La composition comprenant le composé de formule (I) peut comprendre un plastifiant, par exemple l'acide gluconique ou l'un de ses sels. La composition comprenant le composé de formule (I) peut comprendre un activateur ou accélérateur de prise, ou bien un retardateur de prise. De préférence, l'accélérateur de prise est choisi parmi le glycérol, un sel de métal alcalin ou alcalino-terreux ou d'aluminium, des nanoparticules minérales, par exemple des nanoparticules de silice, d'alumine, des nanoparticules de carbonate de calcium, des nanoparticules d'hydrosilicate de calcium (CSH), et leurs combinaisons. L'accélérateur de prise peut être en particulier un sel de calcium choisi parmi le chlorure de calcium, le thiocyanate de calcium, le nitrite de calcium et le nitrate de calcium. La composition comprenant le composé de formule (I) peut comprendre un additif anti-entraînement d'air ou un additif entraîneur d'air, et/ou un additif antimousse. La composition comprenant le composé de formule (I) peut comprendre un solvant, qui est généralement un milieu aqueux, de préférence de l'eau. Une composition comprenant de 2 à 10% en poids de composé de formule (I) dans l'eau peut par exemple être utilisée. Les volumes de composition utilisée par rapport au poids de liant hydraulique sont généralement calculés en fonction de la proportion en composé de formule (I) pour que de 1 à 5000 ppm de composé de formule (I) soient utilisés par rapport au poids de liant hydraulique. La composition comprenant le composé de formule (I) peut comprendre un seul ou un mélange des composants décrits ci-dessus (adjuvant additionnel pour améliorer la résistance mécanique à la compression d'une composition hydraulique durcie, notamment alcanolamine de formule (II), superplastifiant, plastifiant, activateur ou accélérateur de prise ou retardateur de prise, additif anti-entraînement d'air ou additif entraîneur d'air, additif antimousse et/ou solvant). Dans un mode de réalisation, le procédé pour améliorer la résistance mécanique à la compression d'une composition hydraulique durcie comprend l'étape consistant à mettre en contact un des constituants d'une composition hydraulique avec une composition comprenant un composé de formule (I). Des exemples de constituants d'une composition hydraulique sont : un liant hydraulique, un granulat, une addition minérale, - de l'eau, - éventuellement au moins un adjuvant utilisé lors de la préparation de la composition hydraulique, tel que : un superplastifiant, notamment un de ceux définis ci-dessus, et/ou un plastifiant, par exemple l'acide gluconique ou l'un de ses sels, et/ou un fluidifiant, et/ou un additif anti-entraînement d'air ou un additif entraînement d'air, et/ou un adjuvant pour améliorer la résistance mécanique à la compression d'une composition hydraulique durcie, notamment une alcanolamine sous forme de base ou de sel d'addition avec un acide, par exemple de formule (II) définie ci-dessus, et/ou un retardateur de prise, ou un activateur ou accélérateur de prise, notamment un de ceux définis ci-dessus, et/ou un additif antimousse. Ce(s) adjuvant(s) peut(vent) être introduit(s) seul(s) dans la composition hydraulique, ou en mélange avec un autre constituant de la composition hydraulique, par exemple sous forme : d'une composition telle que définie ci-dessus comprenant un composé de formule (I) et un ou plusieurs de ces adjuvants, d'un mélange de liant hydraulique et d'un ou de plusieurs de ces adjuvants, ou d'un mélange de plusieurs de ces adjuvants. Selon un second objet, l'invention concerne également une composition hydraulique comprenant un liant hydraulique, au moins un granulat, de l'eau, une composition comprenant un composé de formule (I) telle que définie ci-dessus, sous forme de base ou de sel d'addition avec un acide, et éventuellement un superplastifiant et/ou un plastifiant. Les modes de réalisation définis ci-dessus pour la composition comprenant le composé de formule (I) (notamment les modes de réalisation pour le composé de formule (I), l'éventuelle présence d'un ou plusieurs autre(s) adjuvant(s), le dosage) et pour la composition hydraulique (notamment ses divers constituants) peuvent bien sûr être mis en oeuvre pour la composition hydraulique selon l'invention. Selon un troisième objet, l'invention a pour objet un procédé de préparation de la composition hydraulique précitée, comprenant l'étape consistant à mélanger une composition hydraulique ou un constituant d'une composition hydraulique avec une composition comprenant un composé de formule (I), sous forme de base ou de sel d'addition avec un acide. Les modes de réalisation définis ci-dessus pour la composition comprenant le composé de formule (I) (notamment les modes de réalisation pour le composé de formule (I), l'éventuelle présence d'un autre adjuvant, le dosage) et pour la composition hydraulique (notamment ses divers constituants) peuvent bien sûr être mis en oeuvre dans ce procédé. La composition comprenant le composé de formule (I) peut en effet être mélangée à une composition hydraulique ou bien à un de ses constituants avant mise en contact avec les autres constituants pour former la composition hydraulique. Le mélange d'une composition hydraulique ou d'un de ses constituants avec une composition comprenant un composé de formule (I) peut être effectué en carrière, en cimenterie, en station de broyage, en station de mélange, en centrale à béton ou lors de la préparation du mortier sec. Selon un mode de réalisation, la composition comprenant le composé de formule (I) est mélangée à l'eau préalablement à l'introduction de cette eau dans la composition hydraulique. Ainsi, l'invention concerne un procédé de préparation d'une composition hydraulique précitée, comprenant les étapes consistant à: mélanger une composition comprenant un composé de formule (I) avec de l'eau, puis mélanger le mélange obtenu avec un liant hydraulique, au moins un granulat, et éventuellement un superplastifiant et/ou un plastifiant. Généralement, l'eau mise en oeuvre lors du mélange est de l'eau de gâchage, c'est-à-dire l'eau incorporée au mélange liant hydraulique et granulats afin de provoquer sa prise et conférer au béton sa plasticité, donc son ouvrabilité. La qualité de l'eau de gâchage doit répondre à la norme EN 206-1 du ler avril 2006. Selon un autre mode de réalisation, la composition comprenant le composé de formule (I) est mélangée à un superplastifiant et/ou un plastifiant préalablement à l'introduction de ce superplastifiant et/ou de ce plastifiant dans la composition hydraulique. Ainsi, l'invention concerne également un procédé de préparation de la composition hydraulique précitée, comprenant les étapes consistant à: mélanger une composition comprenant un composé de formule (I) avec un superplastifiant et/ou un plastifiant, puis mélanger le mélange obtenu avec au moins un granulat, un liant hydraulique et de l'eau. Selon un autre mode de réalisation, la composition comprenant le composé de formule (I) est mélangée à au moins un liant hydraulique, éventuellement préalablement au mélange de ce liant hydraulique à d'autres liants hydrauliques, puis l'introduction de ce(s) liant(s) hydraulique(s) dans la composition hydraulique. Ainsi, l'invention concerne également un procédé de préparation d'une composition hydraulique précitée, comprenant les étapes consistant à: a) mélanger une composition comprenant un composé de formule (I) avec au moins un liant hydraulique, puis b) éventuellement mélange de la composition obtenue à l'étape a) avec au moins un autre liant hydraulique ; c) mélanger le mélange obtenu à l'étape a) ou le cas échéant à l'étape b) avec au moins un granulat, de l'eau et éventuellement un superplastifiant et/ou un plastifiant. Le liant hydraulique est de préférence du ciment. L'étape de mélange de la composition comprenant le composé de formule (I) avec un liant hydraulique peut notamment être effectuée lors du broyage dudit liant hydraulique. L'étape de mélange de la composition comprenant le composé de formule (I) avec un liant hydraulique peut être effectuée dans une station de mélange, ladite composition comprenant les composés de formule (I) étant mélangée à un liant hydraulique, le mélange obtenu étant ensuite mélangé avec au moins un autre liant hydraulique. Selon un autre mode de réalisation, la composition comprenant le composé de formule (I) est mélangée avec un granulat, notamment en carrière, préalablement à l'introduction de ce granulat dans la composition hydraulique. Ainsi, l'invention concerne également un procédé de préparation de la composition hydraulique précitée, comprenant les étapes consistant à: mélanger une composition comprenant un composé de formule (I) avec au moins un granulat, puis mélanger le mélange obtenu à un liant hydraulique, de l'eau, et éventuellement un superplastifiant et/ou un plastifiant. Selon un quatrième objet, l'invention concerne l'utilisation d'une composition comprenant un composé de formule (I) telle que définie ci-dessus, sous forme de base ou de sel d'addition avec un acide, pour améliorer la résistance mécanique à la compression d'une composition hydraulique durcie. L'invention est illustrée par les exemples qui suivent. Exemples Dans les exemples, des compositions comprenant de l'AMP comme composé de formule (I) ont été utilisées. Exemple 1 : Composition hydraulique préparée en mélangeant l'AMP au ciment lors du broyage du ciment - Description du ciment à broyer : Les exemples ont été réalisés avec un ciment comprenant 95% de Clinker et 5% de gypse naturel. - Description de l'appareillage utilisé : Les essais ont été réalisés dans un broyeur vertical équipé de deux roues : une première petite roue qui prébroye le lit de matériaux, qui est ensuite broyé par une seconde roue de plus grand diamètre. Les paramètres suivants du broyeur ont été fixés pour tous les essais : Vitesse de la table 98 min-1 Pression de broyage 180 mbar Vitesse du séparateur 600 min-1 Débit de circulation d'air "::-- 1400 m3/h Pression différentielle "::-- 25 mbar TOC "::-- 90°C 1°C après le filtre ge 73°C La pression de broyage correspond à la pression des roues sur la table. La pression différentielle correspond à la pression entre l'intérieur du broyeur et la sortie du filtre. La vitesse du séparateur permet d'ajuster la finesse du ciment. - Description des compositions comprenant l'AMP : Les compositions exprimées en poids sec ont été préparées avec une quantité constante en adjuvant pour améliorer la résistance à la compression. Type de composé Nature Composition Composition Composition du 1 3 4 composé composé AMP 3,5% 3,5% 3,5% de formule (I) Autre polyol DEG 21,5% - - adjuvant autre adjuvant pour améliorer la résistance à la compression Acide (pour Acide - 8,3% - former un sel acétique d'addition avec la TEA) alcanolamine de formule TEA - 13,2% - (Il) alcanolamine de formule TIRA - - 21,5% (Il) Solvant Eau 75% en 75% en 75% en poids poids poids Les compositions ont été utilisées à un dosage en adjuvant de 800ppm par rapport au ciment (soit 200 ppm de matière active, et 28 ppm d'AMP (de composé de formule (I)). La composition 1 a également été testée à un dosage d'adjuvant de 1600 ppm. Les ciments suivants ont été préparés : Ciment obtenu composition Dosage d'adjuvant Ciment 1 (témoin) - 0 Ciment 2 Composition 1 1600 ppm Ciment 3 Composition 1 800 ppm Ciment 5 Composition 3 800 ppm Ciment 6 Composition 4 800 ppm10 - Résistances mécaniques à la compression des compositions hydrauliques obtenues : Les résistances mécaniques ont été évaluées sur des mortiers suivant la norme EN 196-1 d'avril 2006. Ces mortiers comprenaient 450 g d'un des ciments préparés ci-dessus, 1350 g de sable afnor et 225 g d'eau. Les résistances mécaniques à 2 jours, 7 jours et 28 jours ont été testées pour les mortiers obtenus à partir des ciments 1, 3, 5 et 6. Les résultats sont regroupés dans le tableau 2 ci-dessous. Tableau 2 : Niveau de résistances mécaniques (Rc) des mortiers obtenus Rc 2 jours (MPa) Rc 7 jours (MPa) Rc 28 jours (MPa) Ciment 1 29,4 51,9 59,4 (témoin) Ciment 3 30,9 52,4 58 Ciment 5 31,9 48,7 58,5 Ciment 6 31 52,8 61,2 La comparaison des ciments 1, 3, 5 et 6 met en avant que l'utilisation d'une composition comprenant de l'AMP permet d'augmenter les résistances mécaniques à jeune âge (2 jours) et éventuellement 7 jours. Ces résultats mettent en avant que l'utilisation d'une composition comprenant de l'AMP permet d'obtenir un bon compromis entre les résistances mécaniques à jeune âge (2 et 7 jours) et les résistances mécaniques à 28 jours. Exemple 2: Composition hydraulique préparée en mélangeant l'adjuvant à l'eau de gâchage Des essais de résistances mécaniques à 2, 7 et 28 jours sur des mortiers, selon la norme EN196-3 d'avril 2006 ont été réalisés en ajoutant différents adjuvants (AMP, TEA, DEG (Diéthylène glycol) ou AMP et TEA (triéthanolamine)) dans l'eau de gâchage. Le mortier avait la composition suivante : - Sable Société Nouvelle du Littoral 0/2 1,350 kg - Ciment CEM I 52,5 N Saint-Pierre La Cour 0,450 kg - adjuvant 0,1% en poids sec par rapport au poids de ciment - ratio eau/ciment : 0,5. Adjuvant (témoin) TEA DEG AMP 50% en masse AMP +50% en masse TEA Rc 2 j. (MPa) 20,3 22,4 19,8 21,5 20,0 Rc 7 j. (MPa) 45,5 47,8 45,2 50,1 49,6 Rc 28 j. (MPa) 60,5 62,3 61, 6 65,5 64,8 Les résultats montrent que l'AMP permet d'améliorer les résistances à 2, 7 et 28 jours par rapport à un témoin non additivé et les résistances 7 et 28 jours par rapport à un mortier additivé de TEA. Ces résultats montrent également que l'AMP permet d'obtenir, en comparaison avec la TEA, alcanolamine couramment utilisée, les meilleurs compromis de résistance à 2, 7 et 28 jours. 15 REVENDICATIONS1.- Procédé pour améliorer la résistance mécanique à la compression d'une composition hydraulique durcie comprenant une étape consistant à mettre en contact une composition hydraulique ou un constituant d'une composition hydraulique avec une composition comprenant un composé de formule (I) suivante: Mea[Alk](0 H ) (NHA (I), dans laquelle : [Alk] représente un groupe alkyle comprenant de 3 à 10 atomes de carbone, substitué sur un même atome de carbone du groupe alkyle ou sur des atomes de carbone différents par au moins un groupe méthyle Me, un groupe hydroxyle OH et au moins un groupe amine NH2, a et b représentent indépendamment des nombres entiers de 1 à 3, sous forme de base ou de sel d'addition avec un acide. 2.- Procédé selon la revendication 1, pour améliorer les résistances à la compression d'une composition hydraulique durcie de 3 heures à 3 jours et/ou de 7 à 28 jours. 3.- Procédé pour améliorer la résistance mécanique à la compression d'une composition hydraulique durcie selon la revendication 1 ou 2, dans lequel le composé de formule (I) est le 2-amino-2-méthyl-propanol. 4.- Procédé pour améliorer la résistance mécanique à la compression d'une composition hydraulique durcie selon l'une quelconque des revendications 1 à 3, dans lequel la composition hydraulique comprend un liant hydraulique et 1 à 5000 ppm de composé de formule (I) sont utilisés par rapport au poids dudit liant hydraulique. 5.- Procédé pour améliorer la résistance mécanique à la compression d'une composition hydraulique durcie selon l'une quelconque des revendications 1 à 4, dans lequel la composition comprenant le composé de formule (I) comprend en outre : - une alcanolamine sous forme de base ou de sel d'addition avec un acide de formule (Il) suivante : N(CH2-CHR-OH)3 (I1), 16 3002226 dans laquelle, pour chacun des 3 groupes CH2-CHR-OH, R représente indépendamment H, Me ou Et, par exemple la diéthanolisopropanolamine, la triisopropanolamine ou la triéthanolamine ; et/ou - un activateur de prise choisi parmi le glycérol, un sel de métal alcalin ou alcalino-terreux ou d'aluminium, des nanoparticules minérales, par exemple des nanoparticules de silice, d'alumine, des nanoparticules de carbonate de calcium, des nanoparticules d'hydrosilicate de calcium, et leurs combinaisons; et/ou - un superplastifiant, notamment choisi parmi : - les sels sulfonés de polycondensés de naphtalène et de formaldéhyde ; - les sels sulfonés de polycondensés de mélamine et de formaldéhyde ; - les lignosulfonates ; - les polyacrylates et polyméthacrylates; - les produits à base d'acides polycarboxyliques, notamment les polymères ramifiés dont la chaîne principale porte des groupes carboxyliques et dont les chaînes latérales sont composées de séquences de type polyéther, en particulier le polyoxyde d'éthylène, comme par exemple le poly [acide (méth)acrylique - greffé - polyoxyde d'éthylène], et les composés comprenant une chaîne polyalkoxylée et au moins un groupement amino-alkylène phosphonique pouvant être choisis parmi les composés de formule (III) : Rj [R-0(R,-0)n],q[Q(-N )y] -P 03H2 dans laquelle : R est un atome d'hydrogène ou un groupe hydrocarboné monovalent comportant de 1 à 18 atomes de carbone et éventuellement un ou plusieurs hétéroatomes ; les Ri sont semblables ou différents entre eux et représentent un alkylène comme l'éthylène, le propylène, le butylène, l'amylène, l'octylène ou le cyclohexène, ou un arylène comme le styrène ou le méthylstyrène, les R, renferment éventuellement un ou plusieurs hétéroatomes ; - Q est un groupe hydrocarboné comportant de 2 à 18 atomes de carbone et éventuellement un ou plusieurs hétérokomes ; - A est un groupe alkylidène comportant de 1 à 5 atomes de carbone ; 17 3002226 - n est un nombre supérieur ou égal à 0, r est le nombre des groupes [R-0(R1-0)] portés par l'ensemble des Rj, - q est le nombre des groupes [R-O(RO) rd portés par Q, la somme (r+q) étant compris entre 1 et 10, - y est un nombre entier compris entre 1 et 3, - les Rj sont semblables ou différents entre eux et peuvent être choisis parmi: le groupe A-P03H2, A ayant la signification précitée, le groupe alkyle comportant de 1 à 18 atomes de carbone et pouvant porter des groupements [R-0(R-O)], R et R, ayant les significations précitées, et - le groupe k -B-N Rk désignant un groupement tel que Rj, B désignant un groupement alkylène comportant de 2 à 18 atomes de carbone, Q, N et les Rj pouvant former ensemble un ou plusieurs cycles, ce ou ces cycles pouvant en outre contenir un ou plusieurs autres hétéroatomes; et/ou un plastifiant, par exemple l'acide gluconique ou un de ses sels. 6.- Composition hydraulique comprenant un liant hydraulique, au moins un granulat, de l'eau, une composition telle que définie dans l'une quelconque des revendications 1 et 3 à 5 comprenant un composé de formule (I), sous forme de base ou de sel d'addition avec un acide, et éventuellement un superplastifiant et/ou un plastifiant. 7.- Composition hydraulique selon la revendication 6, où la composition hydraulique est un béton ou un mortier. 8.- Composition hydraulique selon la revendication 6 ou 7, dans laquelle le liant hydraulique est du ciment. 9.- Composition hydraulique selon l'une quelconque des revendication 6 à 8, comprenant un plastifiant, notamment l'acide gluconique ou un de ses sels, et/ou un superplastifiant, notamment choisi parmi : - les sels sulfonés de polycondensés de naphtalène et de formaldéhyde ; 18 3002226 les sels sulfonés de polycondensés de mélamine et de formaldéhyde ; les lignosulfonates ; - les polyacrylates et polyméthacrylates; - les produits à base d'acides polycarboxyliques, notamment les polymères ramifiés dont la chaîne principale porte des groupes carboxyliques et dont les chaînes latérales sont composées de séquences de type polyéther, en particulier le polyoxyde d'éthylène, comme par exemple le poly [acide (méth)acrylique - greffé - polyoxyde d'éthylène], - les composés comprenant une chaîne polyalkoxylée et au moins un groupement amino-alkylène phosphonique pouvant être choisis parmi les composés de formule (III) : Rj [R-0(R1-0),,],q[Q(-N )y] -P031-12 dans laquelle : R est un atome d'hydrogène ou un groupe hydrocarboné monovalent comportant de 1 à 18 atomes de carbone et éventuellement un ou plusieurs hétéroatomes ; les R, sont semblables ou différents entre eux et représentent un alkylène comme l'éthylène, le propylène, le butylène, l'amylène, l'octylène ou le cyclohexène, ou un arylène comme le styrène ou le méthylstyrène, les R, renferment éventuellement un ou plusieurs hétéroatomes ; Q est un groupe. hydrocarboné comportant de 2 à 18 atomes de carbone et éventuellement un ou plusieurs hétéroatomes ; A est un groupe alkylidène comportant de 1 à 5 atomes de carbone ; - n est un nombre supérieur ou égal à 0, r est le nombre des groupes [R-0(R1-0)n] portés par l'ensemble des Rj, q est le nombre des groupes [R-O(RO) ,,] portés par Q, la somme (r+q) étant compris entre 1 et 10, y est un nombre entier compris entre 1 et 3, - les Rj sont semblables ou différents entre eux et peuvent être choisis parmi: le groupe A-P03H2, A ayant la signification précitée, le groupe alkyle comportant de 1 à 18 atomes de carbone et pouvant porter des groupements [R-0(R1-0),], R et R, ayant les significations précitées, et le groupe 19 3002226 /Rk -B-N A-P031-12 Rk désignant un groupement tel que Rj, B désignant un groupement alkylène comportant de 2 à 18 atomes de carbone, Q, N et les Ri pouvant former ensemble un ou plusieurs cycles, ce ou ces cycles pouvant en outre contenir un ou plusieurs autres hétéroatomes. 10.- Procédé de préparation de la composition hydraulique selon l'une quelconque des revendication 6 à 9, comprenant l'étape consistant à mélanger une composition hydraulique ou un constituant d'une composition hydraulique avec une composition comprenant un composé de formule (I), sous forme de base ou de sel d'addition avec un acide. 11.- Procédé de préparation de la composition hydraulique selon la revendication 10, comprenant les étapes consistant à: mélanger une composition comprenant un composé de formule (I) avec de l'eau, puis mélanger le mélange obtenu avec un liant hydraulique, au moins un granulat, et éventuellement un superplastifiant et/ou un plastifiant. 12.- Procédé de préparation de la composition hydraulique selon la revendication 10, comprenant les étapes consistant à: mélanger une composition comprenant un composé de formule (I) avec un superplastifiant et/ou un plastifiant, puis mélanger le mélange obtenu avec au moins un granulat, un liant hydraulique et de l'eau. 13.- Procédé de préparation de la composition hydraulique selon la revendication 10, comprenant les étapes consistant à: a) mélanger une composition comprenant un composé de formule (I) avec au moins un liant hydraulique, puis b) éventuellement mélange de la composition obtenue à l'étape a) avec au moins un autre liant hydraulique ; 20 3002226 c) mélanger le mélange obtenu à l'étape a) ou le cas échéant à l'étape b) avec au moins un granulat, de l'eau et éventuellement un superplastifiant et/ou un plastifiant. 14.- Procédé de préparation d'une composition hydraulique selon la revendication 10, dans lequel le liant hydraulique est du ciment et le mélange de la composition comprenant un composé de formule (I) avec le ciment est effectué lors du broyage du ciment. 15.- Procédé de préparation de la composition hydraulique selon la revendication 10, comprenant les étapes consistant à: mélanger une composition comprenant un composé de formule (I) avec au moins un granulat, puis mélanger le mélange obtenu à un liant hydraulique, de l'eau, et éventuellement un superplastifiant et/ou un plastifiant.